( 4 ) ( 1 ) 내지 ( 3 ) 중 어느 한 항 에 기재 된 성분 을 갖 는 강편 을 가열 후 , 열간 압연 으로 재결정 온도 영역 에서 의 압연 을 각 압 하 패스 에서 10 ％ 이상 25 ％ 미만 의 압 하 율 로 행하 고 , 또한 미재 결정 온도 영역 의 합계 압 하 율 을 65 ％ 이상 80 ％ 이하 로 하 는 압연 을 종료 한 후 , 냉각 개시 로부터 권 취할 때 까지 의 온도 영역 을 5 ℃/ sec 이상 의 냉각 속도 로 냉각 하 고 , 500 ℃ 이상 600 ℃ 이하 의 온도 영역 에서 권 취하 는 것 을 특징 으로 하 는 저온 인성 이 우수 한 스파이럴 파이프 용 고강 도 열연 강판 의 제조 방법 .